intense I bleu vert très 311 intense (plus bleu) I 4 bleu vert très 312 séchage lent sur plaque chauffante Ot 537 C: .50 g + HCl 15 ml f trempage: 2 j J séchage lent sur plaque chauffante 0# 537 C: .50 g + H2SO4 15 ml f trempage: 2 j intense / séchage lent sur plaque chauffante minéral: 967 / procédé de production: bleu profond 313 3 g finement broyé + HNO3 30 ml / trempage: (reflet vert 3 j / séchage sur plaque chauffante: 1.50 g + émeraude) 50 cc résine de polyester transparente + IZ catalyseur / broyage manuel / moulage. J dé pôt dans un contenant fermé, déposé dans un four pour les plastiques à 37 C jusqu'à durcissement minéral: *109 1 procédé de production: bleu vert très 314 1 g + Na2CO3 2 g / 871 C / 1 h intense minéral: #17 / procédé de production: a) bleu vert très 315 12 g + HNO3 40 ml / trempage: 3 h / séparation intense et saturé du ler liquide et du solide / repos du liquide b) bleu très corsé pendant 5 j / séchage sur bain de sable du ler et vif c) vert liquide / immédiatement après la séparation du turquoise moyen ter liquide et du solide, ajout au même solide d) vert gris pâle de HNO3 40 ml / trempage: 1 j J séparation du (ton orangé) 2e liquide et du même solide / repos du 2e li quide pendant 5 j / séchage du 2e liquide sur bain de sable J immédiatement après la sépara tion'du 2e liquide et du solide, ajout de HNOs 40 ml au même solide / trempage: 5 j J sépara tion du 3e liquide et du même solide J séchage sur bain de sable / couleur du a) 1er liquide b) 2e liquide c) 3e liquide d) solide minéral: #4 I procédé de production: bleu vert foncé 316 2 g + Na2CO3 2 g / 0#982 C + 1 h à 982 C / irradié au rayonnement γ à 64.7 Mrad minéral: #95 / procédé de production: bleu vert foncé 317 1 g + Na2CO3 2.50 g / 1037 C / 30 min minéral: #85 / procédé de production: 1 g + Na2CO3 1 g: bleu vert foncé 318 871 C / 1 h et vif 319 926 C / 1 h minéral: #34 / procédé de production: bleu de paon 320 100 g + HCl 100 ml / trempage: 5 m. i séchage sur plaque chauffante / 0#232 C: .50 g + NH4OH 5 ml / séchage naturel minéral: #99 I procédé de production: bleu de paon 321 2 g + Na2CO3 2 g / 0#926 C + 1 h à 926 C / irradié au rayonnement γ à 64.7 Mrad minéral: #67 / procédé de production: bleu de paon plus 322 finement broyée et chauffée de 0#537 C: .50 g intense et foncé + HCl 15 ml / trempage: 2 j / séchage lent sur plaque chauffante: .15 g + 6 cc polymer à béton + 0.l8 cc catalyseur + 1.50 millième de g cobalt 6Z + 2 g ciment Portland / broyage manuel / moulage / durcissement / ir radié au rayonnement γ à 18.85 Mrad minéral: #95 / procédé de production: a) bleu de paon 323 0# 1037 C: .30 g + HCl 50 ml f trempage: 2 très intense sem. / séparation du liquide et du solide / b) vert olive séchage sur plaque chauffante / couleur du intense a) liquide b) solide minéral: t42 J procédé de production: 5 g pierres + 13.74 g ciment Portland + 6.50 cc eau / malaxage / moulage I durcisse ment: bleu de paon 324 0t315 C I refroidissement / irradié au rayonintense (léger ton nement y à 18.85 nrad / couleur des pierres gris) 4 bleu de paon 325 0t704 C / refroidissement / irradié au rayonintense (ton nement y à 18.85 Mrad i couleur des pierres gris) minéral: *6 / procédé de production: vert bleu plus 326 poudre irradiée au rayonnement y à 550.22 Mrad foncé que le vert bleu påle minéral: #67 / procédé de production: vert bleu très 327 finement broyée et chauffée de 0# 482 C:.50 g clair + HCl 15 ml / trempage: 2 j I séchage lent sur plaque chauffante: .1 g + 50 cc résine de polyester transparente + 1% de catalyseur / broyage manuel / dépôt dans un contenant fermé / durcissement minéral: #12 / procédé de production: 2 9 + Na2CO3 2 g: vert clair (léger 328 0#815 C + 1 h à 815 C